(57)【要約】【課題】バクテリアセルロース繊維により補強された、軽量かつ高強度の無機組成物を提供することにある。【解決手段】無機硬化性物質とバクテリアセルロース繊維とを含み、該バクテリアセルロース繊維が三次元網目構造を形成していることを特徴とする無機組成物。【選択図】なし【特許請求の範囲】
【請求項１】
無機硬化性物質とバクテリアセルロース繊維とを含み、該バクテリアセルロース繊維が三次元網目構造を形成していることを特徴とする無機組成物。
【請求項２】
無機組成物中のバクテリアセルロース繊維の平均繊維径が４〜１００ｎｍであることを特徴とする請求項１に記載の無機組成物。
【請求項３】
固形分換算でのバクテリアセルロース繊維の割合が、無機組成物全体の０．１〜１０重量％であることを特徴とする請求項１または２に記載の無機組成物。
【発明の詳細な説明】
【技術分野】
【０００１】
本発明は、無機組成物に関するものである。より詳しくは、バクテリアセルロース繊維により補強された、軽量かつ高強度の無機組成物に関するものである。
【背景技術】
【０００２】
セルロースは、地球上で最も大量に生産されるバイオマスとして、また自然環境下において生分解可能な材料として、昨今、大きな注目を集めており、活用が進められている。なかでも、セルロースを高度にミクロフィブリル化することによって得られる微小繊維状セルロースや、微生物が産生するバクテリアセルロース繊維は、高強度、高弾性率という利点を有していることから、樹脂補強材、紙力増強剤など幅広い分野において活用の検討がなされている。
【０００３】
セメントなどの無機硬化性物質の硬化によって得られる無機組成物は、一般的にその内部に鉄筋などの補強材を配することによって補強されている。無機組成物を軽量化するために、鉄などの補強材に代わり、種々の補強繊維を用いた無機組成物の補強が行われている。従来より、高強度、高弾性率、不燃性かつ安価である石綿が、補強繊維として広く用いられてきた。しかし、石綿の吸入による健康被害が問題視された結果、現在ではその使用について世界的に厳しく規制されている。そこで、石綿代替の補強繊維として、ポリビニルアルコール繊維やセルロース繊維を用いた検討が進められている。例えば、ポリビニルアルコール繊維やセルロース繊維を補強繊維として用いた技術が提案されている（例えば、特許文献１〜３参照）。
【０００４】
ポリビニルアルコール繊維は、高強度、高弾性率かつ耐アルカリ性に優れているが、耐熱性が低いためにオートクレーブ養生や蒸気養生を行うことができず、空気中養生を行うことが必要となる。しかし、空気中養生は長時間を要するため、生産性が低下し、コストが高くなるという問題点がある。
【０００５】
セルロース繊維は、耐アルカリ性、耐熱性に優れているが、木材パルプなど通常のセルロース繊維は低強度、低弾性率であるために、十分な補強効果が得られないという問題点がある。これに対し、微小繊維状セルロースは高強度、高弾性率であるため、従来、例えば、微小繊維状セルロースを補強繊維として用いた無機組成物が提案されている（例えば、特許文献３参照）。しかしながら、この提案では、補強繊維自身の強度、弾性率は十分高いものの、補強繊維の繊維長が短いために引張時に欠陥が生じやすいという問題点があった。
【０００６】
このように、従来技術ではセルロース繊維を補強繊維として用いた際に、軽量かつ高強度の無機組成物を得ることができなかった。
【特許文献１】特開昭６２−７８１３６号公報
【特許文献２】特開昭５９−１３１５５１号公報
【特許文献３】特開２００５−５９５１３号公報
【発明の開示】
【発明が解決しようとする課題】
【０００７】
本発明の課題は、上記従来技術の問題点を解決し、バクテリアセルロース繊維により補強された、軽量かつ高強度の無機組成物を提供することにある。
【課題を解決するための手段】
【０００８】
本発明は上記の課題を解決するため、以下の構成を採用する。すなわち、
本発明の無機組成物は、無機硬化性物質とバクテリアセルロース繊維とを含み、該バクテリアセルロース繊維が三次元網目構造を形成していることを特徴とするものである。
【０００９】
本発明の無機組成物の好ましい態様によれば、前記の無機組成物中のバクテリアセルロース繊維の平均繊維径が４〜１００ｎｍであることを特徴とするものである。
【００１０】
また、本発明の無機組成物の好ましい態様によれば、固形分換算でのバクテリアセルロース繊維の割合が、前記の無機組成物全体の０．１〜１０重量％であることを特徴とするものである。
【発明の効果】
【００１１】
本発明によれば、バクテリアセルロース繊維により補強された、軽量かつ高強度の無機組成物を提供することができる。本発明により得られる無機組成物は、内装材、外装材、床材、屋根材、壁材および遮音材などの建築材料として好適に用いることができる。
【発明を実施するための最良の形態】
【００１２】
以下、本発明のバクテリアセルロース繊維により補強された、軽量かつ高強度の無機組成物、およびその製造方法について詳細に説明する。
【００１３】
本発明の無機組成物は、少なくとも無機硬化性物質およびバクテリアセルロース繊維を含有するものである。
【００１４】
本発明における無機硬化性物質としては、水硬性セメントと気硬性セメントが挙げられる。水硬性セメントの具体例としては、普通ポルトランドセメント、早強ポルトランドセメント、超早強ポルトランドセメント、中庸熱ポルトランドセメント、低熱ポルトランドセメントおよび耐硫酸塩ポルトランドセメントなどのポルトランドセメントや、高炉セメント、シリカセメントおよびフライアッシュセメントなどの混合セメントなどが挙げられる。気硬性セメントの具体例としては、消石灰、石膏およびマグネシアセメントなどが挙げられる。なかでも、水硬性セメントは、水中で硬化が進行するため特に好ましく用いられる。これら無機硬化性物質は、無機組成物の使用目的に応じて適宜選択することができ、単独で使用してもよく、複数を併用してもよい。
【００１５】
本発明におけるバクテリアセルロース繊維は、酢酸菌などの微生物が産生するセルロース繊維を意味している。バクテリアセルロース繊維は、グルコースなどを炭素源として微生物を培養する過程において、微生物が不規則に動き回りながらバクテリアセルロース繊維を産生することによって得られるため、三次元網目構造を形成している。バクテリアセルロース繊維が三次元網目構造を形成していれば、無機組成物中においてセルロース繊維同士が分散してセルロース繊維間の相互作用が弱まることがない。
【００１６】
バクテリアセルロース繊維が形成する三次元網目構造内部の空隙は、通常、水などの液体で満たされている。通常のバクテリアセルロース繊維は、バクテリアセルロース繊維０．１〜３重量％および水などの液体９７〜９９．９重量％からなるゲル状物として得られる。なお、バクテリアセルロース繊維が形成する三次元網目構造は、液体への含浸や、圧縮などの変形などによって破壊されることはない。バクテリアセルロース繊維からなるゲル状物の形状は、無機組成物の使用目的に応じた最適な特性を得るために適宜選択することができる。バクテリアセルロース繊維からなるゲル状物の形状の具体例としては、板状、ブロック状、シート状、フィルム状などが挙げられる。
【００１７】
バクテリアセルロース繊維からなるゲル状物の密度は、微生物の培養条件やゲル状物を構成するバクテリアセルロース繊維の割合などによって異なるが、通常１．１〜１．５ｇ／ｃｍ３である。セメントなどの無機硬化性物質の密度は、通常３．０〜３．２ｇ／ｃｍ３であるため、バクテリアセルロース繊維を用いて無機硬化性物質を補強することによって、無機組成物を軽量化することができる。
【００１８】
バクテリアセルロース繊維からなるゲル状物は、結晶性が高いα−セルロースを主成分とし、一軸配向性が極めて高いバクテリアセルロース繊維によって構成されているため、極めて高強度、高弾性率である。すなわち、バクテリアセルロース繊維を用いて無機硬化性物質を補強することによって、無機組成物を高強度化することができる。
【００１９】
本発明におけるバクテリアセルロース繊維の平均繊維径は、４〜１００ｎｍであることが好ましい。平均繊維径が４ｎｍ以上であれば、高強度、高弾性率のバクテリアセルロース繊維が得られるため、無機組成物中において優れた補強効果が発現する。平均繊維径は、より好ましくは１０ｎｍ以上であり、更に好ましくは２０ｎｍ以上である。一方、平均繊維径が１００ｎｍ以下であれば、無機組成物中においてバクテリアセルロース繊維同士の絡み合いによる優れた補強効果が発現する。平均繊維径は、より好ましくは７０ｎｍ以下であり、更に好ましくは５０ｎｍ以下である。繊維径が４〜１００ｎｍの範囲外であるバクテリアセルロース繊維が含まれていてもよいが、バクテリアセルロース繊維の総数に対して７０％以上の繊維径が、４〜１００ｎｍの繊維であることが好ましい。
【００２０】
本発明におけるバクテリアセルロース繊維の平均繊維長は、０．１〜１ｍｍであることが好ましい。平均繊維長が０．１ｍｍ以上であれば、無機組成物中においてバクテリアセルロース繊維同士の絡み合いによる優れた補強効果が発現する。平均繊維長は、より好ましくは０．２ｍｍ以上であり、更に好ましくは０．３ｍｍ以上である。一方、平均繊維長が１ｍｍ以下であれば、無機硬化性物質の性質を損なうことがない。平均繊維長は、より好ましくは０．７ｍｍ以下であり、更に好ましくは０．５ｍｍ以下である。繊維長が０．１〜１ｍｍの範囲外であるバクテリアセルロース繊維が含まれていてもよいが、バクテリアセルロース繊維の総数に対して７０％以上の繊維長が、０．１〜１ｍｍの繊維であることが好ましい。
【００２１】
本発明の無機組成物は、骨材、混和材、混和剤、他の補強繊維などの添加剤を含有していても構わない。これら添加剤は、無機組成物の使用目的に応じた最適な特性を得るために適宜選択することができ、単独で使用してもよく、複数を併用してもよい。
【００２２】
本発明における骨材としては、川砂、山砂、海砂、砕砂、珪砂、鉱滓、ガラス砂、鉄砂、灰砂、炭酸カルシウムおよび人工砂などの細骨材や、砂利、礫、砕石、ぐり石、破石、スラグおよび人工骨材などの粗骨材、発泡真珠岩、発泡パーライト、発泡黒よう石、バーミキュライト、シラスバルーンおよび発泡ポリスチレンなどの人工軽量骨材などが挙げられる。これら骨材は、単独で使用してもよく、複数を併用してもよい。
【００２３】
本発明における混和材としては、高炉スラグ、フライアッシュ、シリカ粉末、石灰石などが挙げられる。これら混和材は、単独で使用してもよく、複数を併用してもよい。
【００２４】
本発明における混和剤としては、減水剤、高性能減水剤、ＡＥ剤（air entraining agent）、ＡＥ減水剤、高性能ＡＥ減水剤、流動化剤、増粘剤、保水剤、撥水剤、膨張剤、硬化剤、硬化促進剤、凝固剤、凝結遅延剤、発泡剤、防錆剤、防水剤、分散剤、難燃剤、着色剤、可塑剤などが挙げられる。これら混和剤は、単独で使用してもよく、複数を併用してもよい。
【００２５】
本発明における他の補強繊維としては、有機繊維や無機繊維が挙げられる。有機繊維の具体例としては、微小繊維状セルロース、レーヨン繊維、アセテート繊維、ビニロン繊維、ポリエチレンやポリプロピレンなどのオレフィン系繊維、ポリアクリロニトリルなどのアクリル系繊維、ポリエステル繊維、ナイロン繊維、ポリウレタン繊維、ポリ塩化ビニル繊維、フェノール繊維などが挙げられる。無機繊維の具体例としては、ガラス繊維、炭素繊維、炭化ケイ素繊維、アルミナ繊維、金属繊維などが挙げられる。これら他の補強繊維は、単独で使用してもよく、複数を併用してもよい。
【００２６】
本発明における原料混合物は、無機硬化性物質および水の他、必要に応じて、骨材、混和材、混和剤、他の補強繊維などの添加剤を所定の割合で配合して、混合することによって得られる。
【００２７】
本発明における原料混合物は、無機硬化性物質の重量に対する水の重量が２０〜７０重量％であることが好ましい。無機硬化性物質の重量に対する水の重量が２０重量％以上であれば、原料混合物の流動性が十分であるため、無機組成物の使用目的に応じた形状への成形が可能となる。無機硬化性物質の重量に対する水の重量は、より好ましくは２５重量％以上であり、更に好ましくは３０重量％以上である。一方、無機硬化性物質の重量に対する水の重量が７０重量％以下であれば、保形性を損なうことがないため、無機組成物の使用目的に応じた形状への成形が可能となる。無機硬化性物質の重量に対する水の重量は、より好ましくは６５重量％以下であり、更に好ましくは６０重量％以下である。
【００２８】
本発明における原料混合物は、無機硬化性物質の重量に対する骨材、混和材、混和剤、他の補強繊維などの添加剤の重量を、無機組成物の使用目的に応じた最適な特性を得るために適宜選択することができる。無機硬化性物質の重量に対する、骨材の重量は１０〜１５０重量％であることが好ましく、混和材の重量は５〜３０重量％であることが好ましく、混和剤の重量は０．１〜５重量％であることが好ましく、他の補強繊維の重量は０．１〜２０重量％であることが好ましい。
【００２９】
本発明の無機組成物は、固形分換算でのバクテリアセルロース繊維の割合が、無機組成物全体の０．１〜１０重量％であることが好ましい。固形分換算でのバクテリアセルロース繊維の割合が、無機組成物全体の０．１重量％以上であれば、無機組成物中においてバクテリアセルロース繊維同士の絡み合いによる優れた補強効果が発現する。固形分換算でのバクテリアセルロース繊維の割合は、より好ましくは無機組成物全体の０．３重量％以上であり、更に好ましくは無機組成物全体の０．５重量％以上である。一方、固形分換算でのバクテリアセルロース繊維の割合が、無機組成物全体の１０重量％以下であれば、無機硬化性物質の性質を損なうことがない。固形分換算でのバクテリアセルロース繊維の割合は、より好ましくは無機組成物全体の７重量％以下であり、更に好ましくは無機組成物全体の５重量％以下である。
【００３０】
本発明の無機組成物の見掛け密度は、２．０ｇ／ｃｍ３以下であることが好ましい。見掛け密度が２．０ｇ／ｃｍ３以下であれば、軽量かつ高強度の無機組成物が得られる。見掛け密度は、より好ましくは１．８ｇ／ｃｍ３以下であり、更に好ましくは１．６ｇ／ｃｍ３以下である。
【００３１】
本発明の無機組成物の圧縮強度は、９０Ｎ／ｍｍ２以上であることが好ましい。圧縮強度が９０Ｎ／ｍｍ２以上であれば、バクテリアセルロース繊維により補強された高強度の無機組成物が得られる。圧縮強度は、より好ましくは９２Ｎ／ｍｍ２以上であり、更に好ましくは９４Ｎ／ｍｍ２以上である。
【００３２】
本発明の無機組成物の曲げ強度は、１１Ｎ／ｍｍ２以上であることが好ましい。曲げ強度が１１Ｎ／ｍｍ２以上であれば、バクテリアセルロース繊維により補強された高強度の無機組成物が得られる。曲げ強度は、より好ましくは１３Ｎ／ｍｍ２以上であり、更に好ましくは１５Ｎ／ｍｍ２以上である。
【００３３】
次に、本発明の無機組成物の製造方法について説明する。
【００３４】
本発明のバクテリアセルロース繊維は、グルコースなどを炭素源として微生物を培養することによって得られる。バクテリアセルロース繊維を産生する微生物としては、酢酸菌が用いられる。酢酸菌の具体例としては、アセトバクター属であるアセトバクターキシリナムなどが挙げられる。バクテリアセルロース繊維を産生する微生物は、単独で使用してもよく、複数を併用してもよい。
【００３５】
バクテリアセルロース繊維を得るための微生物の培養は、公知の方法に従い、炭素源、窒素源、無機塩類の他、必要に応じて、微量のアミノ酸、ビタミンなどの栄養素を含有する培地に、酢酸菌などの微生物を接種して、２０〜４０℃で５〜３０日間静置することなどにより行うことができる。微生物の培養によって、バクテリアセルロース繊維のゲル状物が得られる。
【００３６】
微生物の培養によって得られたバクテリアセルロース繊維のゲル状物は、その内部に酢酸菌などの微生物や培養液を含有するため、必要に応じて、水、希酸水溶液、希アルカリ水溶液および有機溶媒などの洗浄液を用いて洗浄する。これら洗浄液は、単独で使用してもよく、複数を併用してもよい。洗浄の具体例としては、培養液から取り出したバクテリアセルロース繊維のゲル状物を０．０１〜５重量％のアルカリ水溶液中で１時間以上煮沸することによって微生物を溶解除去した後、水洗によってアルカリ水溶液を除去する方法が挙げられる。
【００３７】
本発明における原料混合物は、各原料を所定の割合で配合して、公知の方法に従い、混合することによって得られる。混合の具体的な方法として、手練り、ハンドミキサー、ヘンシェルミキサー、オムニミキサーなどが挙げられる。各原料の添加順序、混合時間、混合温度などは、原料混合物の組成や無機組成物の使用目的に応じて適宜選択することができる。
【００３８】
本発明の無機組成物は、公知の方法に従い、原料混合物を成形した後、養生硬化することによって得られる。成形の具体的な方法として、流し込み、抄造、吹き付け、プレスなどが挙げられる。養生硬化の具体的な方法として、常温常圧養生、常圧蒸気養生、水中養生、オートクレーブ養生などが挙げられる。成形や養生硬化の条件は、原料混合物の組成や無機組成物の使用目的に応じて適宜選択することができる。
【００３９】
本発明の無機組成物は、セルロース繊維で補強された従来の無機組成物と異なり、軽量かつ高強度であるため、内装材、外装材、床材、屋根材、壁材および遮音材などの建築材料として幅広く利用することが可能である。
【実施例】
【００４０】
以下、実施例により本発明をより詳細に説明する。
【００４１】
Ａ．固形分換算でのバクテリアセルロース繊維の割合
無機組成物の作製に使用したバクテリアセルロース繊維のゲル状物を８０℃で２４時間真空乾燥し、ゲル状物から水分を除去した固形分の重量（バクテリアセルロース繊維の重量）を測定した。さらに、得られた無機組成物の重量を測定し、下記式により固形分換算でのバクテリアセルロース繊維の割合を算出した。
【００４２】
固形分換算でのバクテリアセルロース繊維の割合（重量％）＝バクテリアセルロース繊維の重量÷無機組成物の重量×１００
Ｂ．平均繊維径
バクテリアセルロース繊維の平均繊維径を、走査型電子顕微鏡（ＳＥＭ）を用いた観察により算出した。バクテリアセルロース繊維のゲル状物をＳＥＭ観察用試料台へ貼付した後、白金−パラジウム合金を蒸着して、ＳＥＭにより表面を観察した。表面において無作為に選んだ２０本の繊維径を計測し、その平均値を平均繊維径（ｎｍ）とした。
【００４３】
・ＳＥＭ装置：日立製Ｓ−４０００型
Ｃ．平均繊維長
バクテリアセルロース繊維の平均繊維長を、繊維長分布測定装置を用いて測定した。
【００４４】
・繊維長分布測定装置：メッツォオートメーション社製ＫＡＪＡＡＮＩ  ＦＳ−２００型
Ｄ．密度
バクテリアセルロース繊維のゲル状物の単位体積当たりの重量を測定して、バクテリアセルロース繊維のゲル状物の密度を算出した。
【００４５】
Ｅ．見掛け密度
ＪＩＳ  Ａ５４３０：２００８（繊維強化セメント板）１０．５に基づいて、無機組成物の見掛け密度を測定した。
【００４６】
Ｆ．圧縮強度
ＪＩＳ  Ａ１１０８：２００６（コンクリートの圧縮強度試験方法）に基づいて、無機組成物の圧縮強度を測定した。
【００４７】
Ｇ．曲げ強度
ＪＩＳ  Ａ１１０６：２００６（コンクリートの曲げ強度試験方法）に基づいて、無機組成物の曲げ強度を測定した。
【００４８】
実施例１〜６
（バクテリアセルロース繊維の作製）
培地として、サッカロース５重量％、酵母エキス０．５重量％、硫酸アンモニウム０．５重量％、リン酸二水素カリウム０．３重量％、硫酸マグネシウム０．０５重量％を用い、塩酸によってｐＨ５．０に調整した水溶液を作製した。この培地を、オートクレーブ中で１２０℃、２０分間加熱滅菌して培養液を作製した。また、酵母エキス０．５重量％、ペプトン０．３重量％、マンニトール２．５重量％からなる試験管斜面培地（ｐＨ６．０）を用いて３０℃で３日間、酢酸菌を生育した。培養液へ酢酸菌を白金耳によって接種し、３０℃で２０日間静置培養を行い、バクテリアセルロース繊維のゲル状物を作製した。得られたバクテリアセルロース繊維のゲル状物を培養液から取り出し、１重量％水酸化ナトリウム水溶液中で３時間煮沸した後、十分水洗した。得られたバクテリアセルロース繊維のゲル状物は、バクテリアセルロース繊維２重量％、水９８重量％であり、三次元網目構造を形成しているものであった。得られたバクテリアセルロース繊維のゲル状物を９ｃｍ角にカットし、温度３０℃、圧力０．０１ＭＰａの条件にてプレスしてゲル状物の厚さを調整した。各実施例で用いたバクテリアセルロース繊維のゲル状物のサイズを表１に示した。
（無機組成物の作製）
表１に示した割合にて、普通ポルトランドセメント（電気化学工業社製）、珪砂６号（北日本産業社製）および水を撹拌混合して、原料混合物を調製した。原料混合物を型枠（縦１０ｃｍ×横１０ｃｍ×深さ１０ｃｍ）内に深さ０．５ｃｍまで流し込んだ後、表１に示したサイズのバクテリアセルロース繊維のゲル状物を型枠の中央部に配置した。さらに、バクテリアセルロース繊維のゲル状物の上面から厚さ０．５ｃｍとなるように原料混合物を流し込んだ。６０℃で２４時間蒸気養生して、７０℃で２４時間乾燥した後、型枠を外して無機組成物を得た。
【００４９】
得られた無機組成物の物性値を表１に示した。バクテリアセルロース繊維によって補強された無機組成物は、いずれも見掛け密度が低く、軽量性に優れていた。さらには、いずれも圧縮強度、曲げ強度ともに高く、高強度の無機組成物であった。また、実施例１〜４において、バクテリアセルロース繊維の割合が増加するにつれ、軽量性、強度ともに向上した。実施例５、６において、原料混合物の配合比を変更しても軽量かつ高強度の無機組成物が得られた。
【００５０】
比較例１〜３
表２に示した割合にて、普通ポルトランドセメント（電気化学工業社製）、珪砂６号（北日本産業社製）、水およびセルロース繊維を撹拌混合して、原料混合物を調製した。なお、比較例１ではセルロース繊維を添加せず、比較例２ではセルロース繊維として溶解パルプ（日本製紙ケミカル社製）、比較例３ではセルロース繊維として微小繊維状セルロース（ダイセル化学工業社製「セリッシュＫＹ−１００Ｇ」：セルロース濃度１０重量％の水分散体）を用いた。原料混合物を型枠（縦１０ｃｍ×横１０ｃｍ×深さ１０ｃｍ）内に深さ１ｃｍまで流し込んだ。６０℃で２４時間蒸気養生して、７０℃で２４時間乾燥した後、型枠を外して無機組成物を得た。
【００５１】
得られた無機組成物の物性値を表２に示した。いずれの無機組成物も見掛け密度が高く、軽量性に劣るものであった。比較例２では、補強繊維として用いた溶解パルプが低強度、低弾性率であるために、補強効果はほとんど見られなかった。比較例３では、微小繊維状セルロースが高強度、高弾性率であるため、溶解パルプよりも高い補強効果が見られた。しかし、バクテリアセルロース繊維を用いた場合と比べると、圧縮強度、曲げ強度ともに劣る結果であった。
【００５２】
【表１】
2010150077.tif 000002
【００５３】
【表２】
2010150077.tif 000003
【産業上の利用可能性】
【００５４】
本発明で得られた無機組成物は、バクテリアセルロース繊維により補強されており、軽量かつ高強度である。そのため、内装材、外装材、床材、屋根材、壁材および遮音材などの建築材料として好適に用いることができる。